(57)【要約】  本発明は、排ガスに起因する溶融ガラスの品質低下を抑えることができるガラス溶融炉、溶融ガラスの製造方法、ガラス製品の製造装置、及びガラス製品の製造方法を提供する。  溶融槽１２において、ガラス原料粒子加熱ユニット１８の先端が溶融ガラスＧの流れ方向の上流側に設置され、ガラス原料粒子加熱ユニット１８で形成される高温の気相部よりもガラス融液の流れ方向の上流側に煙道２８が設置されている。ガラス原料粒子加熱ユニット１８の酸素燃焼バーナ２０からガラス原料粒子を投下するとともに、その投下中のガラス原料粒子を酸素燃焼バーナ２０の火炎Ｆによって加熱して溶融し、液状ガラス粒子２６、２６…とする。このような気中溶融時において、溶融槽１２では、酸素燃焼バーナ２０の火炎Ｆから散逸して浮遊するガラス微粒子が、溶融槽１２の炉壁に向うことなく、排ガスとともに煙道２８から効率的に吸引されて外部に排気除去される。
2011021576.tif 000002
【特許請求の範囲】
【請求項１】
ガラス溶融炉内の気相雰囲気中でガラス原料粒子を液状ガラス粒子とし、該液状ガラス粒子をガラス溶融炉の底部に集積してガラス融液とし、該ガラス融液を排出するガラス溶融炉であって、
前記ガラス溶融炉内の上部の炉壁部に下向きに設置されたガラス原料粒子投入部、
前記ガラス溶融炉内のガラス原料粒子投入部下方にガラス原料粒子を液状ガラス粒子とする気相部を形成するための加熱手段、
前記気相部よりもガラス融液の流れ方向の上流側且つ前記ガラス融液面の上方空間高さの１／２よりも下方の範囲に設置された煙道の入口、
前記液状ガラス粒子を集積してガラス融液を形成する炉底部、および、
前記ガラス融液を排出する排出部、
を備えたことを特徴とするガラス溶融炉。
【請求項２】
前記煙道の入口は、前記ガラス融液面から、該ガラス融液面から前記ガラス溶融炉の天井内壁面までの距離の１／４〜１／３だけ上方に、該入口の上端部が位置するように配置されている請求項１に記載のガラス溶融炉。
【請求項３】
前記加熱手段は、前記気相部が前記ガラス融液の流れ方向且つ下方に傾斜して形成されるように配置されている請求項１又は２に記載のガラス溶融炉。
【請求項４】
前記ガラス溶融炉には、前記煙道の下方に形成されたドレンアウト部、及び前記ガラス融液と該ドレンアウト部のガラス融液とを仕切る堰が備えられている請求項１、２又は３に記載のガラス溶融炉。
【請求項５】
前記煙道は鉛直方向に設置され、該煙道の上部には、ガラスカレット片を投入するガラスカレット片投入部が設けられている請求項１、２又は３に記載のガラス溶融炉。
【請求項６】
前記ガラス溶融炉には、前記ガラスカレット片投入部の下方のガラス融液を加熱するための加熱手段が設けられている請求項５に記載のガラス溶融炉。
【請求項７】
前記気相部を形成する加熱手段は、酸素燃焼炎を発生させる酸素燃焼バーナ、及び熱プラズマを発生させる一対以上の電極で構成される多相アークプラズマ発生装置のうち少なくとも一つである請求項１乃至６のいずれか一項に記載のガラス溶融炉。
【請求項８】
請求項１乃至７のいずれか一項に記載のガラス溶融炉を用いて溶融ガラスを製造することを特徴とする溶融ガラスの製造方法。
【請求項９】
ガラス溶融炉内の気相雰囲気中でガラス原料粒子を液状ガラス粒子とし、該液状ガラス粒子をガラス溶融炉の底部に集積してガラス融液とする溶融ガラスの製造方法であって、
前記ガラス原料粒子を、前記ガラス溶融炉内の上部の炉壁部から下向き供給し、加熱手段により形成された気相部を通過させて液状ガラス粒子とし、
前記気相部を形成する加熱手段により生じた排ガスを、前記気相部よりもガラス融液の流れ方向の上流側且つ前記ガラス融液面の上方空間高さの１／２よりも下方の範囲に設置された煙道の入口から吸引して排気し、
前記液状ガラス粒子をガラス溶融炉の底部に集積してガラス融液とする
ことを特徴とする溶融ガラスの製造方法。
【請求項１０】
前記煙道の入口から吸引して排気し、前記煙道を通過する前記排ガス中に含まれるガラス原料粒子に由来する、炉底部のガラス融液面に到達しない浮遊粒子を、前記煙道の直下に位置するガラス融液で捕捉する請求項９に記載の溶融ガラスの製造方法。
【請求項１１】
前記煙道の入口は、前記ガラス融液面から、該ガラス融液面から前記ガラス溶融炉の天井内壁面までの距離の１／４〜１／３だけ上方に、該入口の上端部が位置するように配置されている請求項９又は１０に記載の溶融ガラスの製造方法。
【請求項１２】
請求項１乃至７のいずれか一項に記載のガラス溶融炉と、該ガラス溶融炉の下流側に設けられた溶融ガラスを成形する成形手段と、成形後のガラスを徐冷する徐冷手段とを備えたことを特徴とするガラス製品の製造装置。
【請求項１３】
請求項８乃至１１のいずれか一項に記載の溶融ガラスの製造方法により溶融ガラスを製造する工程と、該溶融ガラスを成形する工程と、成形後のガラスを徐冷する工程とを含むことを特徴とするガラス製品の製造方法。
【発明の詳細な説明】
【技術分野】
【０００１】
本発明は、高温の気相雰囲気中でガラス原料粒子から液状のガラス粒子を形成して溶融ガラスを製造するガラス溶融炉、当該ガラス溶融炉による溶融ガラスの製造方法、当該ガラス溶融炉を備えたガラス製品の製造装置、及び当該溶融ガラスの製造方法を用いたガラス製品の製造方法に関する。
【背景技術】
【０００２】
特許文献１、２には、高温の気相雰囲気中でガラス原料粒子を溶融し集積して溶融ガラスを製造するガラス溶融炉として、ガラス溶融炉の天井部にガラス原料粒子投入部とガラス原料粒子を溶融するための高温の気相雰囲気を形成する加熱手段とを備えたガラス溶融炉が開示されている。【０００３】
このガラス溶融炉は、ガラス原料粒子投入部から炉内に投入したガラス原料粒子を、加熱手段により加熱された高温の気相雰囲気中で溶融して液状ガラス粒子とし、液状ガラス粒子をガラス溶融炉底部に集積させてガラス融液を形成し、ガラス融液をガラス溶融炉底部に一時貯留して排出する装置である。また、このような溶融ガラスの製法はガラスの気中溶融法として知られている。この気中溶融法によれば、従来のシーメンス窯による溶融法と比較して、ガラス溶融工程の消費エネルギーを１／３程度まで低減することができるとともに短時間で溶融が可能になり、溶融炉の小型化、蓄熱室の省略、品質の向上、ＣＯ２の削減、ガラス品種の変更時間の短縮化を図ることができると言われている。このようなガラスの気中溶融法は、省エネルギー技術として注目されている。【０００４】
ところで、ガラス原料粒子投入部から投入されるガラス原料粒子は、粒径が１ｍｍ以下に造粒されたものが一般に使用される。ガラス溶融炉に投入されたガラス原料粒子は、高温の気相雰囲気中を下降（飛翔）する間にその一粒一粒が溶融されて液状ガラス粒子となり、液状ガラス粒子は下方に落下してガラス溶融炉底部に集積し、ガラス融液を形成する。このガラス原料粒子から生成する液状ガラス粒子は、ガラス液滴とも表現されるものである。高温の気相雰囲気中で短時間にガラス原料粒子から液状ガラス粒子を生成させるためには、ガラス原料粒子の粒径は上記のように小さなものである必要がある。また、通常の場合、個々のガラス原料粒子から生じる個々の液状ガラス粒子はほぼ同一のガラス組成を有する粒子である必要がある。
ガラス原料粒子が液状ガラス粒子となるときに発生する分解ガス成分は、ガラス原料粒子と液状ガラス粒子がともに小さな粒子であることより、生成する液状ガラス粒子の内部に閉じ込められることなくそのほとんどが液状ガラス粒子外部に放出される。このため、液状ガラス粒子が集積したガラス融液中に泡が生じるおそれは少ない。
一方、各ガラス原料粒子は、構成原料成分がほぼ均一な粒子であり、それから生じる各液状ガラス粒子のガラス組成も相互に均一である。液状ガラス粒子間のガラス組成の相違が少ないことより、多数の液状ガラス粒子が堆積して形成されるガラス融液内に、ガラス組成が異なる部分が生じるおそれは少ない。このため、従来のガラス溶融炉に必要とされていたガラス融液のガラス組成を均質化するための均質化手段が、気中溶融法ではほとんど必要とされない。たとえ少数の液状ガラス粒子が他の大部分の液状ガラス粒子とガラス組成が異なる場合が生じたとしても、液状ガラス粒子は粒径の小さな粒子であることより、ガラス組成が異なる少数の液状ガラス粒子から生じた、ガラス融液中のガラス組成の異質領域は小さく、この異質領域は短時間で容易に均質化して消失する。このように、気中溶融法ではガラス融液の均質化に必要とする熱エネルギーを低減し、均質化に要する時間を短くすることができる。【０００５】
特許文献１のガラス溶融炉は、高温の気相雰囲気を形成する加熱手段として、複数本のアーク電極や酸素燃焼ノズルを備えており、複数のアーク電極が形成する熱プラズマアークや酸素燃焼ノズルによる酸素燃焼炎（フレーム）によって炉内に約１６００℃以上の高温気相雰囲気が形成されている。この高温気相雰囲気中にガラス原料粒子を投入することにより、高温気相雰囲気内でガラス原料粒子を液状ガラス粒子に変化させる。また、特許文献１において使用されているガラス原料粒子としては、短時間で液状ガラス粒子に変化させることができ発生ガスの放散が容易である観点から、粒径が０．５ｍｍ（重量平均）以下のものが使用されている。さらに、ガラス原料粒子の微粉化によるコスト上昇と、生成する液状ガラス粒子間のガラス組成変動の低減の観点から、粒径が０．０１ｍｍ（重量平均）以上のものが使用されている。【０００６】
一方、特許文献２のガラス溶融炉は、加熱手段として、ガラス溶融炉の天井壁に下向きに取り付けられた酸素バーナを備えている。この酸素バーナには、酸素濃度９０容量％以上の支燃ガスとガラス原料粒子が供給されるように、ガス供給系と原料供給系とが接続されている。よって、このガラス溶融炉によれば、酸素バーナを燃焼させ下向きに火炎を形成するとともに、酸素バーナからガラス原料粒子をその火炎中に下向きで供給し、火炎中で液状ガラス粒子を生成させ、生成した液状ガラス粒子を火炎直下の炉底部に集積させてガラス融液を形成させている。この酸素バーナは、ガラス溶融炉の天井壁の上流側壁面に貫通して配置されている。また、特許文献２のガラス溶融炉には、ガラス原料粒子の溶融の際に発生する排ガスを炉外に放出する煙道（排気口）が設けられている。この煙道は、ガラス溶融炉の天井壁の下流側壁面に設置されるとともに吸引ファンに接続され、吸引ファンを駆動することにより、ガラス溶融炉内の排ガスが煙道に吸引されて排気される。【０００７】
特許文献２の如く酸素バーナは、酸素バーナによって溶解した溶融ガラスを、ガラス溶融炉の下流側で均質化させるために、ガラス溶融炉において溶融ガラスの流れ方向の上流側に設置されている。また、煙道は、酸素バーナから排出された高熱の排ガスを、溶融ガラスの加熱に有効利用するために、溶融ガラスの流れ方向の下流側に設置されている。【０００８】
特許文献１、２のガラス溶融炉によって製造された約１６００℃の溶融ガラスは、ガラス溶融炉から温度調整槽又は清澄槽に供給され、ここで成形可能な温度（ソーダライムガラスでは約１０００℃程度）まで冷却される。そして、この溶融ガラスは、フロートバス、フュージョン成形機、ロールアウト成形機、ブロー成形機、プレス成形機等のガラス製品の成形手段に供給され、ここで各種形状のガラス成形体に成形される。そして、ガラス成形体は、徐冷手段によって略室温まで冷却され、その後、必要に応じて切断手段による切断工程、及び／又はその他の後工程を経た後、所望のガラス製品に製造される。
【先行技術文献】
【特許文献】
【０００９】
【特許文献１】特開２００７−２９７２３９号公報
【特許文献２】特開２００８−１２０６０９号公報
【発明の概要】
【発明が解決しようとする課題】
【００１０】
ところで、特許文献１、２に開示された気中溶融設備では、ガラス原料粒子や溶融ガラス粒子の一部がミスト状となって浮遊し、炉底のガラス融液に到達することなく排ガス気流に乗って浮上し、煙道に吸引されて外部に排気される。その際、炉内に浮遊する粒子は、全て煙道に吸引されて除去されるわけではなく、その一部の粒子は炉壁に付着していた。炉壁に付着した粒子は炉壁の炉材を侵食し、また該粒子と炉材との反応生成物が炉壁から剥離してガラス融液面に落下し、溶融ガラスの品質を低下させるという問題が生じていた。特に、特許文献２の設備では、酸素バーナによる高温の気相部から煙道までの距離が長いため、上記問題が多発するおそれがあった。
ガラス原料粒子が液状のガラス粒子となって炉底に集積する経路から外れて浮遊するに至った上記粒子としては、未溶融のガラス原料粒子、溶融した液状のガラス粒子やそれが固化した粒子、ガラス原料粒子が液状のガラス粒子となる途中の粒子（例えば、ガラス原料粒子中の原料の一部（炭酸塩など）が分解している粒子、表面が溶融した粒子やそれが固化した粒子、など）、これらの粒子の破砕物からなる粒子、などからなると考えられる。また、ガラス原料粒子以外にガラスカレットの粒子を併用して溶融ガラスを製造する場合は、溶融炉に投入されたガラスカレット粒子の一部もまたガラス融液面に到達することなく浮遊する粒子となることもある。例えば、微小なガラスカレット粒子、ガラスカレット粒子が溶融した粒子、いったん溶融したガラスカレット粒子が再度固化した粒子、これらの粒子の破砕物からなる粒子、などが浮遊する粒子となると考えられる。さらには、落下したガラスカレット粒子等がガラス融液に表面に衝突した際に生じる液状ガラスの飛沫やその固化物が浮遊する粒子となることもあると考えられる。
これらのガラス原料粒子やガラスカレット粒子などに由来する、炉底のガラス融液面に到達しない粒子を以下浮遊粒子という。【００１１】
さらに、特許文献２の設備では、溶融ガラスの上方を排ガスが上流側から下流側に向って流れ、この排ガスの温度は下流側に向うに従って徐々に低くなる。この温度低下の現象により、排ガス中に含まれる揮発成分が液化ないし固化して浮遊粒子となり、下流側に位置するガラス融液面に落下して均質な溶融ガラスを汚染するという問題があった。また、特許文献２の設備では、揮発成分以外にも、排ガス中の浮遊粒子が溶融ガラスの液面に落下する。この浮遊粒子が液状ガラス粒子やそれが固化したガラス粒子であっても、温度履歴やガラス組成が、落下した位置の溶融ガラスとは異なるため、溶融ガラスの不均質の原因になっていた。例えば、揮発性の成分（例えば酸化ホウ素）を含むガラスの場合、浮遊粒子からの揮発成分の揮発とガラス融液からの揮発成分の揮発の程度が異なることより、たとえ同じガラス原料粒子から形成されたガラスであっても、ガラス融液の流れの下流域において浮遊粒子のガラス組成とガラス融液のガラス組成が異なっていることがある。従って、ガラス融液の流れの下流域においてガラス組成の異なる浮遊粒子がガラス融液に混入すると、ガラス融液の均一性が低下するおそれがある。【００１２】
本発明は、このような事情に鑑みてなされたもので、排ガスに起因する溶融ガラスの品質低下を抑えることができるガラス溶融炉、溶融ガラスの製造方法、ガラス製品の製造装置、及びガラス製品の製造方法を提供することを目的とする。
【課題を解決するための手段】
【００１３】
本発明は、前記目的を達成するために、ガラス溶融炉内の気相雰囲気中でガラス原料粒子を液状ガラス粒子とし、該液状ガラス粒子をガラス溶融炉の底部に集積してガラス融液とし、該ガラス融液を排出するガラス溶融炉であって、前記ガラス溶融炉内の上部の炉壁部に下向きに設置されたガラス原料粒子投入部、前記ガラス溶融炉内のガラス原料粒子投入部下方にガラス原料粒子を液状ガラス粒子とする気相部を形成するための加熱手段、前記気相部よりもガラス融液の流れ方向の上流側且つ前記ガラス融液面の上方空間高さの１／２よりも下方の範囲に設置された煙道の入口、前記液状ガラス粒子を集積してガラス融液を形成する炉底部、および、前記ガラス融液を排出する排出部、を備えたことを特徴とするガラス溶融炉を提供する。なお、「気相部よりもガラス融液の流れ方向の上流側」における「気相部」は、加熱手段により形成される高温の雰囲気領域であって、ガラス溶融炉内のそれ以外の雰囲気との境界面で規定される雰囲気領域を示す。【００１４】
本発明によれば、高温の気相部から散逸して浮遊するガラス原料粒子などに由来する、炉底部のガラス融液面に到達しない粒子（浮遊粒子）は、ガラス溶融炉の炉壁に向うことなく、煙道に効率的に吸引されて外部に排気除去される。これにより、炉壁に対する浮遊粒子の付着量が激減するとともに、下流側に向かう浮遊粒子の量も激減するので、炉壁の損傷や溶融ガラスの品質低下を防止することができる。【００１５】
なお、ガラス融液面とは、ガラス溶融炉設計時に想定した溶融ガラス液面の高さをいう。例えば、設計時にガラス融液と接触することを想定した炉材の上端部から５０〜１００ｍｍ下方の位置となる。通常のガラス溶融炉の場合の溶融ガラス液面は１〜１．５ｍであるが、気中溶融の場合のガラス融液面はそれよりも低い高さになることもある。また、ガラス原料粒子を液状ガラス粒子にするに当たっては、ガラス原料粒子投入部と高温の気相部を形成する加熱手段を用いる。液状ガラス粒子は落下してガラス融液面に着液し、溶融ガラスとなって一時貯留され、下流側に供給される。ここでいうガラス溶融炉の上部の炉壁部とは、ガラス溶融炉の天井部及び天井部の内壁から１ｍ以内の側壁の範囲をいう。
この浮遊粒子が良質の場合には、それを捕捉したガラス融液を製品とすることができる。【００１６】
本発明のガラス溶融炉において、前記煙道の入口は、前記ガラス融液面から、該ガラス融液面から前記ガラス溶融炉の天井内壁面までの距離の１／４〜１／３だけ上方に、該入口の上端部が位置するように配置されていることが好ましい。【００１７】
この好ましい態様によれば、加熱手段からガラス融液面に向けて吹き出された気相部を形成することに伴う排ガスは、炉内で吹き上がることなく、ガラス溶融炉の下方に配置されている煙道の入口から煙道にいっそう効率良く吸引されて排気される。よって、排ガス中に含まれる浮遊粒子の炉内における拡散をより効率良く防止することができる。【００１８】
本発明のガラス溶融炉において、前記加熱手段は、前記気相部が前記ガラス融液の流れ方向且つ下方に傾斜して形成されるように配置されていることが好ましい。【００１９】
この好ましい態様によれば、加熱手段による気相部を形成することに伴う排ガス（原料搬送用のガスを含む）は、加熱手段から噴射された際に斜め下前方に噴射される。その後、排ガスは、煙道のある後方に向けて流れる。このため、排ガス中に含まれる浮遊粒子は、加熱手段を鉛直方向や水平方向に設置した場合と比較して、ガラス融液面にいっそう接し易くなるので、ガラス融液に捕捉され易くなる。これにより、排ガス中の浮遊粒子の量が減少するので、ガラス原料粒子を効率よくガラス化することができる。【００２０】
本発明のガラス溶融炉において、前記煙道の下方に形成されたドレンアウト部、及び前記ガラス融液と該ドレンアウト部のガラス融液とを仕切る堰が備えられてもよい。【００２１】
煙道を通過する排ガス中の浮遊粒子は、炉壁と同様に煙道に付着するため、煙道の炉材が侵食されるとともに、侵食時の反応生成物が落下する。このため、本発明では、煙道の下方にドレンアウト部を形成し、ガラス溶融炉の大部分を占める溶融ガラスとこのドレンアウト部に存在する溶融ガラスとを仕切る堰を備えていることが好ましい。この好ましい態様によれば、落下した反応生成物は、製品となる溶融ガラスに落下せず、ドレンアウト部にある溶融ガラスの融液面上に落下して外部に排出される。よって、ガラス溶融炉の大部分を占める溶融ガラスの品質には影響を与えない。すなわち、ドレンアウト部には非製品用溶融ガラスが貯留しており、前記反応生成物はこの非製品用溶融ガラスに捕捉される。【００２２】
本発明のガラス溶融炉において、前記煙道は鉛直方向に設置され、該煙道の上部には、ガラスカレット片を投入するガラスカレット片投入部が設けられてもよい。
この態様によれば、ガラスカレット片投入部からガラスカレット片を投入すると、煙道を流れる高熱の排ガスによってガラスカレット片が加熱され、下方のガラス融液に落下する。これにより、ガラスカレット片は排ガスによって予備加熱されてガラス融液に捕捉されるため、ガラスカレット片をガラス融液に直接投入する形態と比較してガラスカレット片を効率よく溶融することができる。また、排ガス中の浮遊粒子は、投下中のガラスカレット片の表面に付着して、その下方に位置するガラス融液に捕捉される。これにより、煙道に対する浮遊粒子の付着量が激減し、浮遊粒子が煙道に付着することに起因する溶融ガラスの品質低下を防止することができる。【００２３】
本発明のガラス溶融炉において、前記ガラスカレット片投入部の下方のガラス融液を加熱するための加熱手段が設けられてもよい。【００２４】
本発明のガラス溶融炉において、前記気相部を形成する加熱手段は、酸素燃焼炎を発生させる酸素燃焼バーナ、及び熱プラズマを発生させる一対以上の電極で構成される多相アークプラズマ発生装置のうち少なくとも一つであることが好ましい。
本発明によれば、酸素燃焼バーナによる酸素燃焼炎の場合には約２０００℃の高温雰囲気を形成でき、熱プラズマの場合には５０００〜２００００℃の高温雰囲気を形成できる。よって、降下するガラス原料粒子を短時間で溶融することができる。なお、酸素燃焼バーナ及び多相アークプラズマ発生装置は、単独で設置してもよく双方を併用してもよい。また、加熱手段として使用される酸素燃焼バーナとしては、ガラス原料粒子投入部が一体となった形態のバーナを使用することができる。【００２５】
本発明は、前記目的を達成するために、前記のいずれかに一つに記載のガラス溶融炉を用いて溶融ガラスを製造することを特徴とする溶融ガラスの製造方法を提供する。【００２６】
本発明の溶融ガラスの製造方法では、ガラス溶融炉内の気相雰囲気中でガラス原料粒子を液状ガラス粒子とし、該液状ガラス粒子をガラス溶融炉の底部に集積してガラス融液とする溶融ガラスの製造方法であって、前記ガラス原料粒子を、前記ガラス溶融炉内の上部の炉壁部から下向き供給し、加熱手段により形成された気相部を通過させて液状ガラス粒子とし、前記気相部を形成する加熱手段により生じた排ガスを、前記気相部よりもガラス融液の流れ方向の上流側且つ前記ガラス融液面の上方空間高さの１／２よりも下方の範囲に設置された煙道の入口から吸引して排気し、前記液状ガラス粒子をガラス溶融炉の底部に集積してガラス融液とする。【００２７】
本発明の溶融ガラスの製造方法において、前記煙道の入口から吸引して排気し、前記煙道を通過する前記排ガス中に含まれるガラス原料粒子に由来する、炉底部のガラス融液面に到達しない浮遊粒子を、前記煙道の直下に位置するガラス融液で捕捉することが好ましい。【００２８】
本発明の溶融ガラスの製造方法において、前記煙道の入口は、前記ガラス融液面から、該ガラス融液面から前記ガラス溶融炉の天井内壁面までの距離の１／４〜１／３だけ上方に、該入口の上端部が位置するように配置されていることが好ましい。【００２９】
本発明は、前記目的を達成するために、前記のいずれか一つに記載のガラス溶融炉と、該ガラス溶融炉の下流側に設けられた溶融ガラスを成形する成形手段と、成形後のガラスを徐冷する徐冷手段とを備えたことを特徴とするガラス製品の製造装置を提供する。【００３０】
本発明は、前記目的を達成するために、前記のいずれか一つに記載の溶融ガラスの製造方法により溶融ガラスを製造する工程と、該溶融ガラスを成形する工程と、成形後のガラスを徐冷する工程とを含むことを特徴とするガラス製品の製造方法を提供する。
【発明の効果】
【００３１】
以上説明したように本発明のガラス溶融炉、及び溶融ガラスの製造方法によれば、排ガスに起因する炉壁の損傷及び溶融ガラスの品質低下を抑えることができ、よって、品質のよい溶融ガラスを長期にわたって製造できる。【００３２】
また、本発明のガラス製品の製造装置、及びガラス製品の製造方法によれば、本発明のガラス溶融炉及び製造方法により、品質のよい溶融ガラスを製造できるので、品質のよいガラス製品を長期にわたって生産することができる。
【図面の簡単な説明】
【００３３】
【図１】本発明のガラス製品の製造装置を構成する第１の実施の形態のガラス溶融炉の縦断面図
【図２】第２の実施の形態のガラス溶融炉の縦断面図
【図３】図２に示した溶融槽のＡ−Ａ線に沿う断面図
【図４】図１に示したガラス溶融炉におけるガラス微粒子の流れを示した説明図
【図５】第３の実施の形態のガラス溶融炉の縦断面図
【図６】実施の形態のガラス製品の製造方法を示したフローチャート
【発明を実施するための形態】
【００３４】
以下、添付図面に従って本発明に係るガラス溶融炉、溶融ガラスの製造方法、ガラス製品の製造装置、及びガラス製品の製造方法の好ましい実施の形態について説明する。
図示したガラス溶融炉において、気相部を形成する加熱手段は酸素燃焼バーナからなる。気相部は、酸素燃焼バーナの火炎中及び火炎近傍の高温部から構成される。
気相部にガラス原料粒子を供給するためのガラス原料粒子投入部は酸素燃焼バーナと一体となり、酸素燃焼バーナ出口付近で燃焼ガスを供給する管と酸素を供給する管とガラス原料粒子を供給する管が同軸で構成されている。
以降の説明にあたっては、このガラス原料粒子投入部と酸素燃焼バーナとの組み合わせを、ガラス原料粒子加熱ユニットという。
【００３５】
図１は、本発明のガラス製品の製造装置を構成する第１の実施の形態のガラス溶融炉１０の縦断面図である。
【００３６】
ガラス溶融炉１０は、溶融槽１２とガラス融液Ｇの排出部としての出口１４とを備えており、溶融槽１２、出口１４は周知の耐火煉瓦によって構成されている。溶融槽１２は、その上部の炉壁部である天井壁１６には１台のガラス原料粒子加熱ユニット１８が配置され、それによって炉内気相雰囲気中にガラス原料粒子を液状ガラス粒子とする高温の気相部が形成されている。溶融槽１２の底部には炉底部１７、出口１４にはガラス融液Ｇが貯留されており、溶融槽１２で製造されたガラス融液Ｇが出口１４を介して下流に流れるように構成されている。炉底部１７は、周知の耐火煉瓦によって構成されている。なお、ガラス原料粒子加熱ユニット１８の配置方向は、鉛直方向下向きに限定されるものではなく、下向きであれば傾斜した方向でも構わない。また、溶融槽１２の天井壁１６は、フラットな形状に限定されるものではなく、アーチ形状、ドーム形状などであっても構わない。
【００３７】
更に、ガラス原料粒子加熱ユニット１８が天井壁１６ではなく、溶融槽１２の上部の側壁にある場合も本発明の範囲である。ガラス原料粒子加熱ユニット１８が側壁に設けられる場合には、溶融槽１２の天井壁１６の内壁から鉛直方向に１ｍまでの高さに設けられる。これは、ガラス原料粒子加熱ユニット１８が、溶融槽１２の天井壁１６の内壁から鉛直方向に１ｍを超えるところに設けられた場合、ガラス原料粒子加熱ユニット１８においてガラス融液面との鉛直距離が小さくなりすぎるため水平方向となす角が小さくなり、対向壁面にガラス粒子を吹き付けることになってしまう結果、炉壁侵食とそれに伴うガラス汚染が生じるためである。ガラス原料粒子加熱ユニット１８は、溶融槽１２の天井壁１６の内壁から鉛直方向に８０ｃｍまでの高さに設けられることが好ましく、６０ｃｍまでの高さに設けられることがより好ましい。
【００３８】
溶融槽１２及び出口１４にはガラス融液Ｇが貯留されており、溶融槽１２で製造された溶融ガラスが出口１４を介して下流に流れるように構成されている。
【００３９】
ガラス原料粒子加熱ユニット１８としては、前述のとおり、ガラス原料粒子投入部と加熱手段とが一体となった酸素燃焼バーナ２０が適用されている。
【００４０】
この酸素燃焼バーナ２０は、無機粉体加熱用バーナとして公知な、原料、燃料、支燃ガス供給ノズルが適切に配置された酸素燃焼バーナである。酸素燃焼バーナ２０の先端部のノズル２２は、中心部から外周部に向って燃料供給ノズル、一次燃焼用支燃ガス供給ノズル、ガラス原料供給ノズル、及び二次燃焼用支燃ガス供給ノズルの順で全体として同心円状に配列されている。ノズル２２から火炎Ｆを下向きで噴射させて、この火炎Ｆ（すなわち、気相部）中にガラス原料粒子２６を気体搬送又は機械搬送によりガラス原料粒子供給ノズルから供給する。これにより、ガラス原料粒子２６を確実に且つ短時間で液状ガラス粒子とすることができる。なお、不図示であるが、この酸素燃焼バーナ２０には、ガラス原料粒子をガラス原料粒子供給ノズルに供給するガラス原料粒子供給系、燃料を燃料供給ノズルに供給する燃料供給系、及び支燃ガスを一次燃焼用支燃ガス供給ノズルと二次燃焼用支燃ガス供給ノズルに供給するガス供給系が接続されている。
ガラス原料粒子の平均粒径（重量平均）は３０〜１０００μｍが好ましい。より好ましくは、平均粒径（重量平均）が５０〜５００μｍの範囲内のガラス原料粒子が使用され、さらに７０〜３００μｍの範囲内のガラス原料粒子が好ましい。ガラス原料粒子が溶融した液状ガラス粒子（ａ）の平均粒径（重量平均）は、通常ガラス原料粒子の平均粒径の８０％程度となることが多い。
【００４１】
このように、ガラス原料粒子投入部と加熱手段とが一体となった酸素燃焼バーナ２０を適用した場合には、酸素燃焼バーナ２０がガラス原料粒子投入部を兼ねているため、ガラス原料粒子投入部を別個で設ける必要はない。しかしながら、酸素燃焼バーナ２０の火炎Ｆに向けてガラス原料粒子２６を投入するガラス原料粒子投入部を酸素燃焼バーナ２０に隣接して個別に設けてもよい。
【００４２】
なお、気相部を形成する加熱手段としては酸素燃焼バーナ２０に限定されるものではなく、熱プラズマを発生させる、一対以上の電極で構成される多相アークプラズマ発生装置を溶融槽１２の天井壁１６に設けてもよく、また、酸素燃焼バーナ２０及び前記多相アークプラズマ発生装置の双方を溶融槽１２に設けてもよい。更に、酸素燃焼バーナ２０の火炎Ｆ、熱プラズマの温度は、ガラス原料粒子に含まれる分解性化合物（炭酸塩など）を迅速に分解して発生するガスを速やかに気散させて（以下、ガス化気散という）、他のガラス原料と共にガラス化反応を進行させるために、珪砂の溶融温度以上である１６００℃以上に設定することが好ましい。これにより、炉内に投下されたガラス原料粒子は、火炎Ｆ及び／又は熱プラズマによって、迅速にガス化散逸されるとともに、高温で加熱されることにより液状のガラス粒子となって溶融槽１２の底部領域に着地してガラス融液となる。そして、液状ガラス粒子の集積により形成されたガラス融液Ｇは、火炎Ｆ及び／又は熱プラズマによって引き続き加熱されることからガラス化された形態が保持される。なお、火炎Ｆの場合、その中心温度は酸素燃焼のケースで約２０００℃であり、熱プラズマの場合は５０００〜２００００℃である。
図中、火炎Ｆの内部やその下方に描いた粒子２６は、ガラス原料粒子が液状ガラス粒子となる途中の粒子や液状ガラス粒子を示す。ガラス原料粒子は火炎Ｆ中で迅速に液状ガラス粒子となると考えられるので、以下この粒子を液状ガラス粒子２６ともいう。
【００４３】
実施の形態の溶融槽１２では、ガラス原料粒子加熱ユニット１８がガラス融液Ｇの流れ方向の上流側に設置されている。また、ガラス原料粒子加熱ユニット１８で形成される気相部よりもガラス融液の流れ方向の上流側に煙道２８が設置されている。煙道２８は、鉛直方向に設置されるとともに、溶融槽１２の上流側壁面１５であってガラス融液Ｇの液面の近傍に開口された入口３０を介して溶融槽１２内の雰囲気に連通されている。更に、この煙道２８には、不図示の冷却装置、集塵装置を介して吸引ファンが連結されており、吸引ファンを駆動することにより、溶融槽１２内の高熱の排ガスが入口３０を介して煙道２８に吸引される。煙道２８に吸引された排ガスは、前記冷却装置によって所定の温度に冷却された後、前記集塵装置によって排ガス中の塵埃が除去され、この後に前記吸引ファンによって外部に排気される。
【００４４】
一方、溶融槽１２には、煙道２８の下方に、排出孔３１を備えたドレンアウト部３２が形成されるとともに、このドレンアウト部３２に存在する非製品用ガラス融液Ｇ１と、溶融槽１２内の主要なガラス融液Ｇとを仕切る堰３４が炉底１７から設けられている。この堰３４は、溶融槽１２の上流側壁面１５に対して溶融槽１２の内側に形成されている。したがって、煙道２８の壁面から落下する反応生成物は、ドレンアウト部３２に全て落下して排出孔３１から炉外に排出されるので、製品となるガラス融液Ｇに落下することはない。
【００４５】
次に、前記の如く構成されたガラス溶融炉の作用について説明する。
【００４６】
前記ガラス溶融炉では、酸素燃焼バーナ２０からガラス原料粒子を投下するとともに、その投下中のガラス原料粒子を酸素燃焼バーナ２０の火炎Ｆによって加熱して溶融し、液状ガラス粒子２６、２６…とする。液状ガラス粒子２６、２６…は、下方に向って落下してガラス融液Ｇの表面に着液する。
【００４７】
このような気中溶融時において、実施の形態の溶融槽１２では、ガラス原料粒子加熱ユニット１８がガラス融液Ｇの流れ方向の上流側に設置され、かつ、このガラス原料粒子加熱ユニット１８で形成される高温の気相部よりもガラス融液の流れ方向よりも更に上流側に煙道２８が設置されているため、酸素燃焼バーナ２０の火炎Ｆから散逸して浮遊するガラス微粒子、すなわち前述の浮遊粒子は、溶融槽１２の炉壁に向うことなく、排ガスとともに入口３０から煙道２８に効率的に吸引されて外部に排気除去される。
図に示した粒子２７は、下方に向かう液状ガラス粒子２６、２６…の主要な流れから逸脱した粒子を示す。この粒子２７は下方に向かう火炎Ｆの途中から散逸し、加熱不十分となって液状ガラス粒子にならないおそれがある。この粒子２７は最終的にガラス融液表面に落下するものもあるが、ガラス融液表面に落下せずに浮遊粒子となるものもある。本発明では、このような粒子２７を入口３０から煙道２８に吸引し、浮遊粒子の量を減少させる。ただし、浮遊粒子はこのような粒子２７のみに起因するものではない。また、粒子２７はそのすべてが浮遊粒子となるものではなく、粒子２７の一部は火炎Ｆ直下近傍のガラス融液表面に落下してガラス融液と一体化するものもある。
【００４８】
これにより、溶融槽１２では、炉壁に対する浮遊粒子の付着量が激減するとともに、下流側に向って浮遊する浮遊粒子の量も激減するので、炉壁の損傷や溶融ガラスの品質低下を防止することができる。よって、実施の形態のガラス溶融炉によれば、良質の溶融ガラスを製造することができる。
【００４９】
また、この溶融槽１２によれば、煙道２８を通過する排ガス中の浮遊粒子が、炉壁と同様に煙道２８に付着するので、煙道２８の炉材が侵食されるとともに、侵食時の反応生成物が落下する。このため、溶融槽１２では、煙道２８の下方にドレンアウト部３２を形成し、このドレンアウト部３２の非製品用ガラス融液Ｇ１とガラス融液Ｇとを堰３４によって仕切っている。したがって、煙道２８から落下した反応生成物は、ドレンアウト部３２の非製品用ガラス融液Ｇ１に落下して排出孔３１から炉外に排出されるので、製品となるガラス融液Ｇに混じることなくドレンアウト部３２から外部に排出される。よって、煙道２８から落下した反応生成物が、製品となる溶融ガラスの品質に影響を与えることはない。
【００５０】
更に、この溶融槽１２によれば、煙道２８の入口３０がガラス融液Ｇの液面近傍に配置されている。このため、酸素燃焼バーナ２０からガラス融液Ｇの液面に向けて吹き出された排ガスは、炉内で吹き上がることなく、入口３０から煙道２８に効率良く吸引されて排気される。よって、排ガス中に含まれる浮遊粒子が、炉内で拡散するのを確実に防止することができる。なお、煙道２８の入口３０は、ガラス融液Ｇの液面の上方空間高さの１／２よりも下方の範囲に設置される。言い換えると、煙道２８の入口３０の上端部が、ガラス融液Ｇの液面から、その液面から炉壁の天井壁１６の内壁までの距離の１／２よりも下方に位置するように配置される。ガラス融液Ｇの液面から、その液面から炉壁の天井壁１６の内壁までの距離の１／４〜１／３だけ上方に、入口３０の上端部が位置するように配置されていることが、排ガスの排気効率の観点から好ましい。煙道２８の入口３０をガラス融液Ｇの液面の上方空間高さの１／２又はその上方に設置すると、浮遊粒子が入口３０から円滑に吸引されず、溶融槽１２内で拡散されるおそれがある。煙道２８の入口３０の大きさは、高さ方向が上記のように規定されるので、煙道２８での排ガスの流れやすさ、排ガスの種類、排気ガスの温度、排ガスの量、すなわちガラス溶融炉の大きさ等の条件を考慮して、排気効率が高くなるように幅方向の大きさを決めればよい。
【００５１】
また、煙道２８の入口３０は、ガラス原料粒子を加熱する高温の気相部の位置よりも上流側且つガラス融液Ｇの液面の上方空間高さの１／２よりも下方の範囲に設置されればよいので、煙道２８の入口３０の位置として、その範囲内で溶融槽１２の上流の背面のみならず、溶融槽１２の側壁面としてもよい。また、煙道２８の入口３０の数は、複数であってもよい。例えば、溶融槽１２の背面に一つ、側壁面に二つとしてもよく、或いは、溶融槽１２の側壁面のみに複数設けてもよい。
【００５２】
図２は、第２の実施の形態に係るガラス溶融炉４０の縦断面図であり、図１に示したガラス溶融炉１０と同一又は類似の部材については同一の符号を付して説明する。
【００５３】
図２のガラス溶融炉４０の溶融槽１２では、ガラス原料粒子加熱ユニット１８の酸素燃焼バーナ２０がガラス融液Ｇの流れ方向に向けて下方に傾斜して配置されている。
【００５４】
図３は、図２に示した溶融槽１２のＡ−Ａ線に沿う断面図である。
【００５５】
同図に示すように、煙道２８は、溶融槽１２の壁面に開口された酸素燃焼バーナ２０の挿入孔１９を避けるように、クランク状に構成されている。酸素燃焼バーナ２０及び煙道２８の入口３０は、溶融槽１２の幅方向において、その略中央部に配置することがガラス融液Ｇの均質性を上げる点、及び浮遊粒子を円滑に排気する点で好ましいが、その際に煙道２８を直管状に構成すると、煙道２８を酸素燃焼バーナ２０が貫通する配置となるので好ましくない。よって、このような不具合を解消するために、煙道２８が図３の如くクランク状に構成されている。
【００５６】
このように酸素燃焼バーナ２０を傾斜配置すると、酸素燃焼バーナ２０からの排ガス（ガラス原料粒子搬送用のガスを含む）は、斜め下前方に噴射される。その後、排ガスは、煙道２８が設置された上流側壁面１５に向って流れる。このため、火炎Ｆの途中から散逸した粒子２７、２７…は、酸素燃焼バーナ２０を図１の如く鉛直方向や水平方向に設置した場合と比較して、ガラス融液Ｇの液面により接し易くなるので、ガラス融液Ｇに捕捉され易くなる。これにより、排ガス中の浮遊粒子の量が減少するので、ガラス原料粒子を効率よくガラス化することができる。
【００５７】
図４には、図１に示した酸素燃焼バーナ２０による火炎Ｆの途中から散逸した粒子の飛散状況が模式的に示されている。このように酸素燃焼バーナ２０を鉛直配置すると、排ガスの周辺に含まれている火炎Ｆの途中から散逸した粒子２７、２７…が、排ガスにあおられることと、煙道２８に吸引されることに相まってガラス融液Ｇに接触し難くなり炉内で拡散する場合がある。これに対して、図２の如く酸素燃焼バーナ２０を下方に傾斜配置すると、排ガスの周辺に含まれている粒子２７、２７…もガラス融液Ｇにいっそう接触し易くなるので、ガラス融液Ｇに捕捉され易くなり、これによって、炉内での粒子２７、２７…の拡散が防止されて浮遊粒子となることが少なくなるとともに、ガラス原料粒子が効率よくガラス化される。
【００５８】
酸素燃焼バーナ２０の傾斜角度は、排ガス中の粒子２７、２７…をガラス融液Ｇに効率的に接触させるために、鉛直方向に対して１５度〜７５度に設定することが好ましく、３０度〜６０度であることがより好ましい。なお、酸素燃焼バーナの角度を、ガラス融液が流れる方向にする上記形態は、あくまでも好適な実施形態であって、酸素燃焼バーナを鉛直真下の方向、或いはガラス融液が流れる方向の逆方向にする実施形態も本発明の範囲であり、排ガスに起因する炉壁の損傷及び溶融ガラスの品質低下を抑える効果を奏する。
【００５９】
図５は、第３の実施の形態に係るガラス溶融炉５０の縦断面図であり、図１に示したガラス溶融炉１０と同一又は類似の部材については同一の符号を付して説明する。
【００６０】
ガラス溶融炉５０の煙道２８の上部には、ガラスカレット片５２、５２…を投入するガラスカレット片投入筒５４（ガラスカレット片投入部）が設けられている。
【００６１】
このガラスカレット片投入筒５４から下方にガラスカレット片５２、５２…を投入すると、煙道２８を流れる高熱の排ガスによってガラスカレット片５２、５２…の表面が加熱され、下方のガラス融液Ｇに落下する。なお、この溶融槽１２の煙道２８は、壁面が白金６０等によりコーティングされ、排ガス中の浮遊粒子から煙道２８の炉材が保護されている。また、この溶融槽１２には堰（図１、図２、図４で示した堰３４）が設けられておらず、よって、煙道２８の直下に位置するガラス融液Ｇも製品用のガラス融液Ｇとして扱われている。
【００６２】
したがって、この溶融槽１２によれば、ガラスカレット片５２、５２…は排ガスによって予備加熱されて、その下方のガラス融液Ｇに落下するため、ガラスカレット片５２、５２…をガラス融液Ｇに直接投入する形態と比較してガラスカレット片５２を効率よく溶融することができる。また、煙道２８に吸引された排ガス中の浮遊粒子は、投下中のガラスカレット片５２、５２…の表面に付着して、その下方に位置するガラス融液Ｇに落下するので、排ガス中の浮遊粒子を有効利用することができる。
【００６３】
なお、ガラス融液Ｇに落下したガラスカレット片５２、５２…の溶融を促進するために、落下位置のガラス融液Ｇを加熱するヒータ５６（ガラス融液を加熱する加熱手段）が設けられている。更に、落下位置の炉底部１７には、ドレンアウト管５８が炉底部１７を貫通して設けられており、落下位置の炉底部１７に沈降した、濃縮した異質の溶融ガラスをドレンアウト管５８から排出することができる。
【００６４】
ガラスカレット片投入筒５４から投入されるガラスカレット片５２においては、ガラスカレット片自体が飛散することが少ないこと、及びガラスカレット片を工程内或いは市場から回収、貯蔵し、ガラスカレット片投入口まで搬送する観点における取扱上の効率を考慮して、溶融槽１２に投入するために、その粒径を規定した。すなわち、ガラスカレット片の短径（ａ）を０．１ｍｍ＜ａ＜５０ｍｍとすることが好ましい。短径（ａ）を有するガラスカレット片は、網目の目開き（Opening）の大きさを変えて、篩に残り、或いは通過させて選別する。すなわち、本発明におけるガラスカレット片は、網目の目開き（Opening）の大きさが０．１ｍｍの篩に残り、且つ、網目の目開き（Opening）の大きさが５０ｍｍの篩を通過するものが好ましい。短径（ａ）は、０．５ｍｍ＜ａ＜３０ｍｍが、ガラスカレット片の上記取扱いの観点からより好ましい。短径（ａ）は、５ｍｍ＜ａ＜２０ｍｍが、ガラスカレット片の上記取扱いの観点からさらに好ましい。ただし、短径（ａ）が５０ｍｍを超えても、投下中のガラスカレット片５２の表面にガラス微粒子を付着させて捕集する効果に変わりはない。
なお、本発明において「ガラスカレット」とは、本発明において最終目的物であるガラス製品のガラスとほぼ同一のガラス組成からなるガラスカレットを意味する。このガラスカレットは、通常、本発明における、炉底部に形成されたガラス融液から最終目的物であるガラス製品を製造する工程で発生する。ただし、これに限られるものではなく、本発明の最終目的物であるガラス製品のガラスとほぼ同一のガラス組成からなる他のガラス製品の製造工程から発生するガラスカレット、本発明によって得られた最終目的物のガラス製品を使用する工程から生じるガラスカレット、などであってもよい。上記他のガラス製品の製造工程におけるガラス溶融炉は、気中溶融法を使用したガラス溶融炉に限られるものではない。
ガラスカレットのガラス組成がガラス原料粒子から形成されるガラスのガラス組成とほぼ同一であることより、ガラスカレット片が融解した液状ガラスとガラス原料粒子から形成された液状ガラスが混合したガラス融液のガラス組成は均一なものとなり、均質化に必要とする熱エネルギーが少なく、均質化に要する時間も短い。ガラスカレットのガラス組成とガラス原料粒子から形成される液状ガラス粒子のガラス組成は同一であることが好ましいが、炉底部に形成されたガラス融液がガラス製品となる間にガラス組成がわずかに変化することがあり（例えば、酸化ホウ素などの揮発性ガラス成分の気散など）、このようなガラス組成のわずかな相違は許容される。
なお、ガラスカレット片はすでにガラスとなっている物質からなることから、加熱されたガラスカレット片は単に融解して液状のガラス粒子となる。一方、ガラス原料粒子は、ガラス原料の熱分解（例えば、金属炭酸塩から金属酸化物への熱分解など）、ガラス化反応と呼ばれるガラスとなる成分の反応と溶融、などの化学反応により液状のガラス粒子となる。固体粒子が液状のガラス粒子となるメカニズムはガラス原料粒子とガラスカレット片とでは異なるが、生成する液状のガラス粒子はほぼ同一のガラス組成の液状のガラス粒子である。
【００６５】
図６は、実施の形態のガラス製品の製造方法の実施の形態を示したフローチャートである。図６では、ガラス製品の製造方法の構成要素である溶融ガラス製造工程（Ｓ１）、及び成形手段による成形工程（Ｓ２）、並びに徐冷手段による徐冷工程（Ｓ３）に加えて、さらに必要に応じて用いる切断工程、その他後工程（Ｓ４）が示されている。
【００６６】
図１〜図５の溶融槽１２で溶融された溶融ガラスＧは、出口及び不図示の導管構造を経て成形手段へと送られ成形される（成形工程）。成形後のガラスは、成形後に固化したガラスの内部に残留応力が残らないように徐冷手段によって徐冷され（徐冷工程）、さらに必要に応じて切断され（切断工程）、その他後工程を経て、ガラス製品となる。なお、成形工程（Ｓ２）、徐冷工程（Ｓ３）、切断工程、その他後工程（Ｓ４）については、その目的を達成できる範囲でどのような工程であってもよい。例えば、板ガラスの場合には、溶融ガラスＧを成形手段によってガラスリボンに成形し、それを徐冷手段によって徐冷した後、所望の大きさに切断し、必要に応じてガラス端部を研磨するなどの後加工をして板ガラスが得られる。
【００６７】
本発明の溶融ガラス製造方法によって製造される溶融ガラスは、気中加熱溶融法により製造される溶融ガラスである限り、組成的には制約はない。したがって、ソーダライムガラスや、ホウケイ酸ガラスであってもよい。また、製造されるガラス製品の用途は、建築用や車両用に限定されず、フラットパネルディスプレイ用、その他の各種用途が挙げられる。
【００６８】
建築用または車両用の板ガラスに使用されるソーダライムガラスの場合には、酸化物基準の質量百分率表示で、ＳｉＯ2：６５〜７５％、Ａｌ2Ｏ3：０〜３％、ＣａＯ：５〜１５％、ＭｇＯ：０〜１５％、Ｎａ2Ｏ：１０〜２０％、Ｋ2Ｏ：０〜３％、Ｌｉ2Ｏ：０〜５％、Ｆｅ2Ｏ3：０〜３％、ＴｉＯ2：０〜５％、ＣｅＯ2：０〜３％、ＢａＯ：０〜５％、ＳｒＯ：０〜５％、Ｂ2Ｏ3：０〜５％、ＺｎＯ：０〜５％、ＺｒＯ2：０〜５％、ＳｎＯ2：０〜３％、ＳＯ3：０〜０．５％、という組成を有することが好ましい。
【００６９】
液晶ディスプレイ用又は有機ＥＬディスプレイ用の基板に使用される無アルカリガラスの場合には、酸化物基準の質量百分率表示で、ＳｉＯ2：３９〜７０％、Ａｌ2Ｏ3：３〜２５％、Ｂ2Ｏ３：１〜２０％、ＭｇＯ：０〜１０％、ＣａＯ：０〜１７％、ＳｒＯ：０〜２０％、ＢａＯ：０〜３０％、という組成を有することが好ましい。
【００７０】
プラズマディスプレイ用の基板に使用される混合アルカリ系ガラスの場合には、酸化物基準の質量百分率表示で、ＳｉＯ2：５０〜７５％、Ａｌ2Ｏ3：０〜１５％、ＭｇＯ＋ＣａＯ＋ＳｒＯ＋ＢａＯ＋ＺｎＯ：６〜２４％、Ｎａ2Ｏ＋Ｋ2Ｏ：６〜２４％、という組成を有することが好ましい。
【００７１】
その他の用途として、耐熱容器または理化学用器具等に使用されるホウケイ酸ガラスの場合には、酸化物基準の質量百分率表示で、ＳｉＯ2：６０〜８５％、Ａｌ2Ｏ3：０〜５％、Ｂ2Ｏ３：５〜２０％、Ｎａ2Ｏ＋Ｋ2Ｏ：２〜１０％、という組成を有することが好ましい。
【産業上の利用可能性】
【００７２】
本発明により製造された溶融ガラスは、フロートバス、フュージョン成形機、ロールアウト成形機、ブロー成形機、プレス成形機等の成形手段で各種形状のガラス製品に成形される。
なお、２００９年８月２０日に出願された日本特許出願２００９−１９１２０４号の明細書、特許請求の範囲、図面及び要約書の全内容をここに引用し、本発明の明細書の開示として、取り入れるものである。
【符号の説明】
【００７３】
１０…ガラス溶融炉、１２…溶融槽、１４…出口、１５…上流側壁面、１６…天井壁、１７…炉底部、１８…ガラス原料粒子加熱ユニット（ガラス原料粒子投入部及び気相部を形成する加熱手段）、１９…挿入孔、２０…酸素燃焼バーナ、２２…ノズル、Ｆ…火炎、２６…液状ガラス粒子、２７…火炎から散逸した粒子、２８…煙道、３０…入口、３１…排出孔、３２…ドレンアウト部、３４…堰、４０…ガラス溶融炉、５０…ガラス溶融炉、５２…ガラスカレット片、５４…ガラスカレット片投入筒、５６…ヒータ、５８…ドレンアウト管、６０…白金
【図１】
2011021576.tif 000003
【図２】
2011021576.tif 000004
【図３】
2011021576.tif 000005
【図４】
2011021576.tif 000006
【図５】
2011021576.tif 000007
【図６】
2011021576.tif 000008
【国際調査報告】
2011021576.tif 000009
2011021576.tif 000010
2011021576.tif 000011
2011021576.tif 000012